Éventuellement, dans un quelconque des procédés de la présente invention, le procédé peut comprendre l’étape d’introduction d’au moins une substance qui est ou qui contient au moins un élément du groupe IA ou IIA (ou un ion de celui-ci) du tableau périodique. De préférence, la substance contient au moins un métal alcalin ou un métal alcalino-terreux. Il peut s’agir de lithium, de sodium, de potassium, de rubidium, de césium, de francium, de calcium, de baryum, de strontium ou de radium, ou de combinaisons de ceux-ci. Des mélanges d’un ou plusieurs de ces composants peuvent être présents dans la substance. La substance peut être un solide, une solution, une dispersion, un gaz ou n’importe quelle combinaison de ceux-ci. Plusieurs substances ayant un métal du groupe IA ou IIA identique ou différent peuvent être utilisées. Si plusieurs substances sont utilisées, elles peuvent être ajoutées ensemble, séparément, successivement ou à différents emplacements de réaction. Pour les besoins de la présente invention, la substance peut être le métal (ou ion de métal) lui-même, un composé contenant un ou plusieurs de ces éléments, y compris un sel contenant un ou plusieurs de ces éléments, et similaires. De préférence, la substance est capable d’introduire un métal ou un ion de métal dans la réaction en cours afin de former le produit de noir de carbone. Pour les besoins de la présente invention, de préférence, la substance est introduite avant le refroidissement complet, comme cela est décrit ci-dessus. Par exemple, la substance peut être ajoutée à n’importe quel point avant le refroidissement complet, y compris avant l’introduction de l’une des deux matière(s) première(s) de noir de carbone ; pendant l’introduction de l’une ou des deux matière(s) première(s) de noir de carbone ; après l’introduction de tout ou partie des matières premières de noir de carbone ; ou après l’introduction de toutes les matières premières, mais avant le refroidissement complet. Plusieurs points d’introduction de la substance peuvent être utilisés. La quantité de métal du groupe IA ou IIA qui contient la substance peut être n’importe quelle quantité, tant qu’un produit de noir de carbone peut être formé. Par exemple, la quantité de substance ajoutée peut être telle que 200 ppm ou plus de l’élément du groupe IA ou IIA soient présents dans le produit de noir de carbone formé à la fin. Les autres quantités peuvent être comprises entre environ 200 ppm et environ 5000 ppm ou plus, et les autres plages peuvent être comprises entre environ 300 ppm et environ 1000 ppm, ou entre environ 500 ppm et environ 1000 ppm de l’élément du groupe IA ou IIA présent dans le produit de noir de carbone formé. Ces niveaux peuvent dépendre de la concentration en ion de métal. Comme cela est indiqué, ces quantités d’élément du groupe IA ou IIA présent dans le produit de noir de carbone formé peuvent s’entendre par rapport à un ou plusieurs élément(s) du groupe IA ou IIA et sont par conséquent une quantité combinée des éléments du groupe IA ou IIA présents dans le produit de noir de carbone formé. La substance peut être ajoutée de n’importe quelle manière, y compris par n’importe quel moyen conventionnel. En d’autres termes, la substance peut être ajoutée de la même manière qu’une matière première de noir de carbone est introduite. La substance peut être ajoutée sous la forme d’un gaz, d’un liquide ou d’un solide, ou n’importe quelle combinaison de ceux-ci. La substance peut être ajoutée au niveau d’un ou plusieurs point(s) et peut être ajoutée sous la forme d’un seul flux ou d’une pluralité de flux. La substance peut être mélangée avec la matière première, un combustible et/ou un oxydant avant ou pendant leur introduction.